FR 2961513 A1 20111223 FR 1054933 A 20100622 La présente demande de brevet concerne de nouveaux composés épaississant les phases huile, leur procédé de préparation et leur application en tant qu'épaississants et/ou émulsionnants pour des produits de soins de la peau, des cheveux et du cuir chevelu notamment les émulsions cosmétiques, dermocosmétiques, dermopharmaceutiques ou pharmaceutiques eau-dans huile. Des polymères épaississants synthétiques, se présentant sous forme de latex inverses, sont décrits comme pouvant être utilisés dans la fabrication de compositions topiques, dans les demandes de brevet européen publiées sous les numéros EP 0 716 594, EP 1 047 716, EP 1 056 805 et EP 0 503 853. Cependant, la plupart de ces épaississants ne sont pas capables d'épaissir les phases huile. La demande de brevet européen publiée sous le numéro EP 0 406 042 divulgue des compositions cosmétiques sous forme d'émulsions eau dans huile contenant comme agent épaississant un polymère ayant une faible proportion de motifs à groupement ioniques tel que par exemple le copolymère de N-dodécyl acrylamide et d'acide acrylamido-2 méthyl-2 propanesulfonique (AMPS) dans une proportion pondérale 96,5 / 3,5 ou le copolymère de N- tertiobutyl acrylamide et d'acide acrylamido-2 méthyl-2 propane sulfonique dans une proportion pondérale 97,9 / 2,1. De tels copolymères sont d'un usage délicat dans l'industrie cosmétique, car ils doivent être neutralisés avant utilisation, et que leur solubilisation dans les huiles nécessite souvent l'emploi d'un cosolvant. De plus leur aptitude à épaissir les huiles est faible. C'est la raison pour laquelle les seuls composés connus aujourd'hui possédant cette propriété, sont les copolymères commercialisés sous le nom INTELIMER qui sont copolymères hydrophobes ayant de longues chaînes alkyle pendantes qui cristallisent à froid pour former des clusters provoquant l'épaississement du milieu. De tels polymères du type copolymères d'acrylate d'alkyle et d'acide (méth)acrylique sont décrits dans les brevets américains publiés sous les numéros US 7,101,928 B1 et US 5,736,125. Néanmoins l'utilisation de ces produits n'est pas simple car il faut dissoudre le polymère à chaud dans l'huile puis procéder à un refroidissement pour provoquer la cristallisation des chaînes. De plus, ils sont par nature sensibles à la température et les compositions épaissies avec ce type de polyrnère sont délicates à commercialiser dans les pays chauds. C'est pourquoi la demanderesse a cherché à développer de nouveaux polymères capables d'épaissir les phases huiles et organiques qui n'aient pas 5 les inconvénients exposés ci-dessus. L'invention a donc pour objet des copolymères à base de méthacrylate de stéaryle ainsi qu'un procédé pour leur préparation en phase apolaire. Ce copolymère est caractérisé en ce qu'il comporte pour 100% molaire : a) plus de 70% molaire et jusqu'à 99,8% molaire d'unités monomériques 10 hydrophobes (A) issues du méthacrylate de stéaryle ; b) de 0,1% molaire à 30% molaire d'unités monomériques (B) issues d'au moins un monomère d'un composé de formule (I) : R2 Hzt (I), dans laquelle RI représente un radical alkyle, linéaire ou ramifié, 15 comportant de 12 à 22 atomes de carbone, R2 représente un atome d'hydrogène ou un radical méthyle et n un nombre entier supérieur ou égal à 0 et inférieur ou égal 30, étant entendu que ledit composé de formule (I) n'est pas le méthacrylate de stéaryle ; et optionnellement c) de 0,1% molaire à 30% molaire d'unités monomériques (C) issues 20 d'au moins un monomère neutre choisi parmi l'acrylamide, le méthacrylamide, le N,N-diméthyl acrylamide, le N,N-diéthyl acrylamide, le N-isopropyl acrylamide, l'acrylate de (2-hydroxy éthyle), l'acrylate de (2,3-dihydroxy propyle), le méthacrylate de (2-hydroxy éthyle) le méthacrylate, de (2,3-dihydroxy propyle) ou la N-vinyl pyrrolidone. 25 Dans la définition précédente, par copolymère, on désigne les polymères d'unités monomériques issues d'au moins deux monomères de structure chimique différente. Le terme copolymères inclut donc aussi les terpolymères, les tétrapolymères et les polymères d'unités monomériques issues de plus de quatre monomères de structure chimique différente. 30 Dans la formule (I) telle que définie précédemment, lorsque le radical RI représente un radical alkyle linéaire comprenant de 12 à 22 atomes de carbone, 0 n RI il s'agit plus particulièrement d'un radical choisi parmi les radicaux dodécyle, tétradécyle, hexadécyle, octadécyle, eicosyle ou docosyle. Dans la formule (I) telle que définie précédemment, lorsque le radical R1 représente un radical alkyle ramifié comprenant de 12 à 22 atomes de carbone, il peut s'agir du radical de formule : CH(CnH2n+1)(CmH2m+1)-CH2- dans lequel m est un nombre entier égal compris entre 1 et 4, n est un nombre entier compris entre 9 et 16 ; ou du radical de formule : CH(CpH2p+1)2 -CH2- dans lequel p est un nombre entier égal compris entre 5 et 10 ; Selon un aspect particulier de la présente invention, dans la formule (I) telle que définie précédemment, le radical R1 représente un radical alkyle linéaire choisi parmi les radicaux dodécyle ou docosanyle. Selon un aspect particulier de la présente invention, dans la formule (I) telle que définie précédemment, le radical R2 représente le radical méthyle. Selon un aspect particulier de la présente invention, dans la formule (I) telle que définie précédemment, n est supérieur à zéro ; il est plus particulièrement supérieur ou égal à quatre et inférieur ou égal à vingt-cinq. Selon un aspect particulier de la présente invention, l'unité monomérique (B) est issue du méthacrylate de béhènyle pentacosaéthoxylé, composé qui correspond à la formule (I) telle que définie précédemment, dans laquelle R1 représente le radical docosanyle, R2 représente le radical méthyle et n est égal à 25. Selon un autre aspect particulier de la présente invention, l'unité monomérique (B) est issue du méthacrylate de lauryle tétraéthoxylé, composé qui correspond à la formule (I) telle que définie précédemment, dans laquelle R1 représente le radical dodécyle, R2 représente le radical méthyle et n est égal à 4. Dans la définition de l'invention, le monomère neutre dont est issue ladite unité monomérique (C), est plus particulièrement choisi parmi le N,N-diméthyl acrylamide ou le N,N-diéthyl acrylamide. Selon un mode particulier, l'invention a pour objet un copolymère tel que défini précédemment comportant pour 100% molaire : a) de 80% molaire à 95% molaire d'unités monomériques hydrophobes (A) ; b) de 5% molaire à 20% molaire d'unités monomériques (B) ; c) et optionnellement de 5% molaire à 20% molaire d'unités 5 monomériques (C). L'invention a plus particulièrement pour objet, soit un copolymère de méthacrylate de stéaryle et de méthacrylate de béhènyle pentacosaéthoxylé, pour lequel le ratio molaire unité monomérique (A) / unité monomérique (B) est supérieur ou égal à 80 / 20 et inférieur ou égal à 95 / 5, soit un copolymère de 10 méthacrylate de stéaryle et de N,N-diméthyl acrylamide pour lequel le ratio molaire unité monomérique (A) / unité monomérique (C) est supérieur ou égal à 80 / 20 et inférieur ou égal à 95 / 5, soit un terpolymère de méthacrylate de stéaryle, de méthacrylate de béhènyle pentacosaéthoxylé et de N,N-diméthyl acrylamide, pour lequel le ratio molaire unités monomériques (A) / unités 15 monomériques (B) / unités monomériques (C) est compris entre 95 / 2,5 / 2,5 et 80 / 5 / 15, entre 95 / 2,5 / 2,5 et 80 / 15 / 5 ou entre 95 / 2,5 / 2,5 et 80 / 10 / 10. L'invention a tout particulièrement pour objet les polymères suivants : - Copolymère de méthacrylate de stéaryle et de méthacrylate de béhènyle pentacosaéthoxylé (ratio molaire A / B = 95 / 5) ; 20 - Copolymère de méthacrylate de stéaryle et de méthacrylate de béhènyle pentacosaéthoxylé (ratio molaire A / B = 90 / 10) ; - Copolymère de méthacrylate de stéaryle et de méthacrylate de béhènyle pentacosaéthoxylé (ratio molaire A / B = 85 / 15) ; - Copolymère de méthacrylate de stéaryle et de méthacrylate de 25 béhènyle pentacosaéthoxylé (ratio molaire A / B = 80 / 20) ; - Copolymère de méthacrylate de stéaryle et de N,N-diméthyl acrylamide (ratio molaire A / C = 85 / 15) ; - Terpolymère de méthacrylate de stéaryle, de méthacrylate de béhènyle pentacosaéthoxylé et de N,N-diméthyl acrylamide (ratio molaire A / B / C = 87 / 30 5/8); - Terpolymère de méthacrylate de stéaryle, de méthacrylate de béhènyle pentacosaéthoxylé et de N,N-diméthyl acrylamide (ratio molaire A / B / C = 80 / 5/15); - Terpolymère de méthacrylate de stéaryle, de méthacrylate de béhènyle pentacosaéthoxylé et de N,N-diméthyl acrylamide (ratio molaire A / B / C = 85 / 10/5); - Terpolymère de méthacrylate de stéaryle, de méthacrylate de béhènyle pentacosaéthoxylé et de N,N-diméthyl acrylamide (ratio molaire A / B / C = 80 / 10/10); - Terpolymère de méthacrylate de stéaryle, de méthacrylate de béhènyle pentacosaéthoxylé et de N,N-diméthyl acrylamide (ratio molaire A / B / C = 90 / 5/5); - Terpolymère de méthacrylate de stéaryle, de méthacrylate de béhènyle pentacosa-éthoxylé et de N,N-diméthyl acrylamide (ratio molaire A / B / C = 95 / 2,5 / 2,5). L'invention a aussi pour objet un procédé de préparation du copolymère tel que défini précédemment, comprenant : - Une étape a) de préparation d'une phase organique par mélange dans les proportions molaires souhaitées, d'au moins une huile avec le méthacrylate de stéaryle, le monomère de formule (I) et le cas échéant le monomères neutre, telle ; - Une étape b) de polymérisation amorcée par introduction dans le mélange résultant de l'étape a), d'un amorceur thermique pour obtenir une solution dans l'huile du copolymère ; et si désiré - Une étape c) d'élimination de l'huile de la solution de copolymère obtenue à l'étape b). Dans le procédé tel que défini précédemment, l'huile mise en oeuvre peut être un huile minérale ou une huile d'origine végétale. Par huile minérale, on désigne notamment dans le procédé tel que défini précédemment, les paraffines les isoparaffines ou les cycloparaffines présentant à température ambiante, une densité entre 0,7 et 0,9 et un point d'ébullition supérieur à environ 150°C, telle que par exemple : - L'ISOPARTM H, I'ISOPARTM G ou I'ISOPARTM M, - Le MARCOLTM 52, une huile commerciale répondant à la définition des huiles de vaseline du Codex français et qui est une huile blanche minérale conforme aux réglementations FDA 21 CFR 172.878 et CFR 178.3620 (a) elle est inscrite à la Pharmacopée des USA, US XXIII (1995) et à la Pharmacopée européenne (1993) ; - L'isohexadécane, identifié dans Chemical Abstract par le numéro RN = 4390-04-9 qui est un mélange d'isoparaffines en C12, C16, C20 contenant au moins 97% d'isoparaffines en C16 parmi lesquelles le constituant principal est le 2, 2, 4, 4, 6, 8, 8 - heptaméthyl nonane (RN = 4390-04-9) ; - L'isododécane. Par huile végétale on désigne notamment dans le procédé tel que défini précédemment, une huile végétale de type ester ou triglycéride, comme le coco caprylate caprate, par exemple le DUBTM 810C fourni par la société Dubois, ou encore l'huile de Jojoba. L'étape a) du procédé tel que défini précédemment, est réalisée sous agitation jusqu'à obtenir une dissolution complète des monomères mis en oeuvre. L'étape b) du procédé tel que défini précédemment, est typiquement réalisée à une température d'environ 80°C, et laissée se dérouler jusqu'à polymérisation complète. Par amorceur thermique on désigne dans l'étape c) du procédé tel que défini précédemment, amorceur thermique, notamment l'azo bis(isobutyronitrile) (AIBN) ou le peroxyde de lauroyle. L'étape c) d'élimination de l'huile optionnellement mise en oeuvre dans la procédé tel que défini précédemment, est généralement réalisée par précipitation préalable du copolymère formé à l'issue de l'étape b) avec un solvant de précipitation approprié tel que par exemple l'acétone, puis filtration du précipité. On aussi procéder à l'élimination de l'huile par atomisation de la solution obtenue à l'étape b). L'invention a aussi pour objet la solution de copolymère directement obtenue à l'issue de l'étape b) du procédé tel que défini ci-dessus. L'invention a aussi pour objet l'utilisation du copolymère tel que défini précédemment ou de la solution de polymère telle que définies ci-dessus, comme agent modificateur de la rhéologie dans une composition topique cosmétique, dermopharmaceutique ou pharmaceutique et plus particulièrement l'utilisation telle que définie ci-dessus, dans laquelle la composition topique cosmétique, dermopharmaceutique ou pharmaceutique est une émulsion de type eau dans huile. Une composition topique selon l'invention, destinée à être appliquée sur la peau, sur le cheveu, sur le cuir chevelu ou sur les muqueuses de l'homme ou de l'animal, peut consister en une émulsion topique comprenant au moins une phase aqueuse et au moins une phase huile. Cette émulsion topique est plus particulièrement du type eau dans huile. La phase huile de l'émulsion topique peut consister en un mélange d'une ou plusieurs huiles. Une composition topique selon l'invention peut être destinée à une utilisation cosmétique ou être utilisée pour préparer un médicament destiné au traitement des maladies de la peau, du cuir chevelu et des muqueuses. Dans ce dernier cas, la composition topique comporte alors un principe actif qui peut par exemple consister en un agent anti-inflammatoire, un agent myorelaxant, un agent antifongique ou un agent antibactérien. Lorsque la composition topique est utilisée en tant que composition cosmétique destinée à être appliquée sur la peau, sur le cuir chevelu ou les muqueuses, elle peut ou non comporter un principe actif, par exemple un agent hydratant, un agent bronzant, un filtre solaire, un agent antirides, un agent à visée amincissante, un agent anti-radicalaire, un agent anti-acnéique ou un agent antifongique. La composition topique peut en outre comporter des composés classiquement compris dans ce type de compositions, par exemple des parfums, des conservateurs, des antioxydants, des colorants, des émollients ou des tensioactifs. L'invention a enfin pour objet un procédé pour modifier la rhéologie d'une composition topique cosmétique, dermopharmaceutique ou pharmaceutique comprenant une phase grasse, caractérisé en ce que l'on introduit dans ladite phase grasse une quantité efficace du copolymère tel que défini précédemment ou de la solution de polymère telle que définie précédemment. Une composition topique selon l'invention et plus particulièrement une émulsion eau dans huile selon invention comporte habituellement pour 100% de sa masse totale entre 0,1% massique et 10% massique et plus particulièrement entre 1% massique et 5 % massique du copolymère tel que défini ci-dessus. Les exemples qui suivent ont pour but d'illustrer la présente invention. Exemple 1 : Copolymères de méthacrylate de stéaryle et de méthacrylate de béhènyle pentacosaéthoxylé dans l'ISOPARTM H. Préparation a) - On introduit d'abord 56,2 g d'ISOPARTM H dans un réacteur. On verse ensuite progressivement et sous agitation en maintenant la température autour de 30°C, 35,5 g de méthacrylate de stéaryle, 8,3 g de méthacrylate de béhènyle pentacosaéthoxylé. b) - Après dégazage sous azote pendant environ une demi-heure, la température est portée à 80°C puis la polymérisation est initiée par ajout de 0,5% molaire d'azo-bis(isobutyronitrile). On laisse la polymérisation se dérouler pendant 7 heures et l'on obtient le copolymère attendu en solution dans l'huile. On obtient une solution dans l'huile du copolymère de méthacrylate de stéaryle et de méthacrylate de béhènyle pentacosaéthoxylé (ratio molaire A / B = 95 / 5) dénommé ci après composé 1A. En faisant varier la proportion molaire en monomères indiqués, on prépare de la même manière les solutions dans l'huile des copolymères suivants : - Copolymère de méthacrylate de stéaryle et de méthacrylate de béhènyle pentacosaéthoxylé (ratio molaire A / B = 90 / 10) dénommé ci après composé 1 B ; - Copolymère de méthacrylate de stéaryle et de méthacrylate de béhènyle pentacosaéthoxylé (ratio molaire A / B = 85 / 15) dénommé ci après 25 composé 1C ; - Copolymère de méthacrylate de stéaryle et de méthacrylate de béhènyle pentacosaéthoxylé (ratio molaire A / B = 80 / 20) dénommé ci après composé 1 D. 30 Evaluation des propriétés On ajoute à chacune des solutions de copolymères 1A à 1 D, du MARCOLTM 52 de façon à obtenir une solution à 5% massique de copolymère, puis on complète avec 1°/o massique d'eau pour 100% de phase huile. Chacun des échantillons de phase grasse est ensuite placé 30 secondes au bain marie à 80°C puis maintenu sous agitation à 500 tours par minute pendant 3 heures environ. Les observations en termes d'aspect visuel des solutions des copolymères et de consistance des gels obtenus, sont consignées dans le tableau ci-dessous. Copolymère 1A 1B 1C 1D Aspect de la solution dans l'huile Consistance du gel final ** ** ** Limpide Limpide Limpide Limpide Echelle de viscosité : Plus visqueux: Insuffisamment visqueux, ** : Visqueux, *** : Exemple 2 : Terpolymères de méthacrylate de stéaryle, de méthacrylate de béhènyle pentacosaéthoxylé et de N,N-diméthyl acrylamide dans l'ISOPARTM H. Préparation a) - On introduit d'abord 56,2 g d'ISOPARTM H dans un réacteur. On verse ensuite progressivement et sous agitation en maintenant la température autour de 30°C, 34,16 g de méthacrylate de stéaryle, 8,72 g de méthacrylate de béhènyle pentacosaéthoxylé et 0,792 g de N,N-diméthyl acrylamide. b) - Après dégazage sous azote pendant environ une demi-heure, la température est portée à 80°C puis la polymérisation est initiée par ajout de 0,5% molaire d'azo-bis(isobutyronitrile). On laisse la polymérisation se dérouler pendant 7 heures et l'on obtient le copolymère attendu en solution dans l'huile. On obtient une solution dans l'huile du terpolymère de méthacrylate de stéaryle, de méthacrylate de béhènyle pentacosaéthoxylé et de N,N-diméthyl acrylamide (ratio molaire A / B = 87 / 5 / 8) dénommé ci après composé 2A. En faisant varier la proportion molaire en monomères indiqués, on prépare de la même manière les solutions dans l'huile des copolymères suivants : - Terpolymère de méthacrylate de stéaryle, de méthacrylate de béhènyle pentacosaéthoxylé et de N,N-diméthyl acrylamide (ratio molaire A / B / C = 80 / 5 / 15) dénommé ci après composé 2B. - Terpolymère de méthacrylate de stéaryle, de méthacrylate de béhènyle pentacosaéthoxylé et de N,N-diméthyl acrylamide (ratio molaire A / B / C = 85 / 10 / 5) dénommé ci après composé 2C. - Terpolymère de méthacrylate de stéaryle, de méthacrylate de béhènyle pentacosaéthoxylé et de N,N-diméthyl acrylamide (ratio molaire A / B / C = 80 / 10 / 10) dénommé ci après composé 2D. - Terpolymère de méthacrylate de stéaryle, de méthacrylate de béhènyle pentacosaéthoxylé et de N,N-diméthyl acrylamide (ratio molaire A / B / C = 90 / 15 5 / 5) dénommé ci après composé 2E. - Terpolymère de méthacrylate de stéaryle, de méthacrylate de béhènyle pentacosaéthoxylé et de N,N-diméthyl acrylamide (ratio molaire A / B / C = 95 / 2,5 / 2,5) dénommé ci après composé 2F. 20 Evaluation des propriétés On ajoute à chacune des solutions de copolymères 2A à 2F, du MARCOLTM 52 de façon à obtenir une solution à 5% massique de copolymère, puis on complète avec 10/0 massique d'eau pour 100% de phase huile. Chacun des échantillons de phase grasse est ensuite placé 30 secondes 25 au bain marie à 80°C puis maintenu sous agitation à 500 tours par minute pendant 3 heures environ. Les observations en termes d'aspect visuel des solutions des copolymères et de consistance des gels obtenus, sont consignées dans le tableau ci-dessous. Copolymère 2A 2B 2C 2D 2E 2F Aspect de la solution Limpide Limpide Limpide Limpide Limpide Limpide dans l'huile Consistance du gel final Echelle de viscosité : Plus visqueux: Insuffisamment visqueux, ** : Visqueux, *** : Exemple comparatif : Copolymère de méthacrylate de stéaryle et de N,N-diméthyl acrylamide dans l'ISOPARTM H. Préparation a) - On introduit d'abord 56,2 g d'ISOPARTM H dans un réacteur. On verse ensuite progressivement et sous agitation en maintenant la température autour de 30°C, 41,6 g de méthacrylate de stéaryle et 1,1 g de N,N-diméthyl acrylamide. b) - Après dégazage sous azote pendant environ une demi-heure, la température est portée à 80°C puis la polymérisation est initiée par ajout de 0,5% molaire d'azo-bis(isobutyronitrile). On laisse la polymérisation se dérouler pendant 7 heures et l'on obtient le copolymère attendu en solution dans l'huile. On obtient une solution dans l'huile du copolymère de méthacrylate de stéaryle et de N,N-diméthyl acrylamide (ratio molaire A / B = 85 / 15) dénommé ci après composé C. Evaluation des propriétés On ajoute à la solution de copolymère C, du MARCOLTM 52 de façon à obtenir une solution à 5% massique de copolymère, puis on complète avec 1 25 massique d'eau pour 100% de phase huile. L'échantillon de phase grasse est ensuite placé 30 secondes au bain marie à 80°C puis maintenu sous agitation à 500 tours par minute pendant 3 heures environ. Les observations en termes d'aspect visuel de la solution de copolymère et de consistance du gel obtenus, sont consignées dans le tableau ci-dessous. Copolymère C Aspect de la solution dans l'huile Limpide Consistance du gel final Echelle de viscosité : : Insuffisamment visqueux Ces essais mettent en évidence que les copolymères selon l'invention, sont de bons agents épaississants d'huile en ce qu'ils modifient leur rhéologie en nécessitant le minimum d'eau, contrairement aux polymères de l'état de la technique, ce qui permet d'obtenir aisément des gels clairs. La comparaison avec le copolymère C de l'exemple comparatif, met aussi en évidence que la présence dans les copolymères selon l'invention, d'unités monomériques issues du composé de formule (I), est essentielle. REVENDICATIONS1. Copolymère caractérisé en ce qu'il comporte pour 100% molaire olaire : a) plus de 70% molaire et jusqu'à 99,8% molaire d'unités monomériques 5 hydrophobes (A) issues du méthacrylate de stéaryle ; b) de 0,1% molaire à 30% molaire d'unités monomériques (B) issues d'au moins un monomère d'un composé de formule (I) : R2 (I), dans laquelle RI représente un radical alkyle, linéaire ou ramifié, 10 comportant de 12 à 22 atomes de carbone, R2 représente un atome d'hydrogène ou un radical méthyle et n un nombre entier supérieur ou égal à 0 et inférieur ou égal 30, étant entendu que ledit composé de formule (I) n'est pas le méthacrylate de stéaryle ; et optionnellement c) de 0,1% molaire à 30% molaire d'unités monomériques (C) issues 15 d'au moins un monomère neutre choisi parmi l'acrylamide, le méthacrylamide, le N,N-diméthyl acrylamide, le N,N-diéthyl acrylamide, le N-isopropyl acrylamide, l'acrylate de (2-hydroxy éthyle), l'acrylate de (2,3-dihydroxy propyle), le méthacrylate de (2-hydroxy éthyle) le méthacrylate, de (2,3-dihydroxy propyle) ou la N-vinyl pyrrolidone. 20 2. Copolymère tel que défini à la revendication 1, pour lequel dans la formule (I), le radical RI représente un radical alkyle linéaire choisi parmi les radicaux dodécyle ou docosanyle. 25 3. Copolymère tel que défini à l'une des revendications 1 ou 2, pour lequel dans la formule (I), le radical R2 représente le radical méthyle. 4. Copolymère tel que défini à l'une quelconque des revendications 1 à 3, pour lequel dans la formule (I), n est supérieur à zéro. 5. Copolymère tel que défini à la revendication 4, pour lequel dans la formule (I), n est supérieur ou égal à quatre et inférieur ou égal à vingt-cinq. 30 C}..~.C~R1 H2C C 6. Copolymère tel que défini à l'une quelconque des revendications 1 à 5, dans lequel l'unité monomérique (B) est issue du méthacrylate de béhènyle pentacosaéthoxylé. 7. Copolymère tel que défini à l'une quelconque des revendications 1 à 5, dans lequel ladite unité monomérique (B) est issue du méthacrylate de lauryle tétraéthoxylé. 10 8. Copolymère tel que défini à l'une quelconque des revendications 1 à 7, dans lequel ladite unité monomérique (C), est issue du N,N-diméthyl acrylamide ou du N,N-diéthyl acrylamide. 9. Copolymère tel que défini à l'une quelconque des revendications 1 à 15 8, comportant pour 100% molaire : a) de 80% molaire à 95% molaire d'unités monomériques hydrophobes (A) ; b) de 5% molaire à 20% molaire d'unités monomériques (B) ; et optionnellement 20 c) de 5% molaire à 20% molaire d'unités monomériques (C) 10. Copolymère tel que défini à la revendication 9, caractérisé en ce qu'il s'agit : - Soit d'un copolymère de méthacrylate de stéaryle et de méthacrylate de 25 béhènyle pentacosaéthoxylé, pour lequel le ratio molaire unité monomérique (A) / unité monomérique (B) est supérieur ou égal à 80 / 20 et inférieur ou égal à 95/5; - Soit un copolymère de méthacrylate de stéaryle et de N,N-diméthyl acrylamide pour lequel le ratio molaire unité monomérique (A) / unité 30 monomérique (C) est supérieur ou égal à 80 / 20 et inférieur ou égal à 95 / 5 ; - Soit un terpolymère de méthacrylate de stéaryle, de méthacrylate de béhènyle pentacosaéthoxylé et de N,N-diméthyl acrylamide, pour lequel le ratio molaire unités monomériques (A) / unités monomériques (B) / unités5monomériques (C) est compris entre 95 / 2,5 / 2,5 et 80 / 5 / 15, entre 95 / 2,5 / 2,5 et 80/15/5 ou entre 95 / 2,5 / 2,5 et 80 / 10 / 10. 11. Copolymère tel que défini à la revendication 10, caractérisé en ce qu'il s'agit du : - Copolymère de méthacrylate de stéaryle et de méthacrylate de béhènyle pentacosaéthoxylé (ratio molaire A / B = 95 / 5) ; - Copolymère de méthacrylate de stéaryle et de méthacrylate de béhènyle pentacosaéthoxylé (ratio molaire A / B = 90 / 10) ; - Copolymère de méthacrylate de stéaryle et de méthacrylate de béhènyle pentacosaéthoxylé (ratio molaire A / B = 85 / 15) ; - Copolymère de méthacrylate de stéaryle et de méthacrylate de béhènyle pentacosaéthoxylé (ratio molaire A / B = 80 / 20) ; - Copolymère de méthacrylate de stéaryle et de N,N-diméthyl acrylamide (ratio molaire A / C = 85 / 15) ; - Terpolymère de méthacrylate de stéaryle, de méthacrylate de béhènyle pentacosaéthoxylé et de N,N-diméthyl acrylamide (ratio molaire A / B / C = 87 / 5/8) - Terpolymère de méthacrylate de stéaryle, de méthacrylate de béhènyle pentacosaéthoxylé et de N,N-diméthyl acrylamide (ratio molaire A / B / C = 80 / 5/15), - Terpolymère de méthacrylate de stéaryle, de méthacrylate de béhènyle pentacosaéthoxylé et de N,N-diméthyl acrylamide (ratio molaire A / B / C = 85 / 10/5); - Terpolymère de méthacrylate de stéaryle, de méthacrylate de béhènyle pentacosaéthoxylé et de N,N-diméthyl acrylamide (ratio molaire A / B / C = 80 / 10/10); - Terpolymère de méthacrylate de stéaryle, de méthacrylate de béhènyle pentacosaéthoxylé et de N,N-diméthyl acrylamide (ratio molaire A / B / C = 90 / 5 / 5) ou du, - Terpolymère de méthacrylate de stéaryle, de méthacrylate de béhènyle pentacosaéthoxylé et de N,N-diméthyl acrylamide (ratio molaire A / B / C = 95 / 2,5 / 2,5). 12. Procédé de préparation du copolymère tel que défini à l'une quelconque des revendications 1 à 11, comprenant : - Une étape a) de préparation d'une phase organique par mélange dans les proportions molaires souhaitées, d'au moins une huile avec le méthacrylate de stéaryle et le cas échéant, le monomère de formule (I) et/ou le monomères neutre, telle ; - Une étape b) de polymérisation amorcée par introduction dans le mélange résultant de l'étape a), d'un amorceur thermique pour obtenir une solution dans l'huile du copolymère attendu ; et si désiré - Une étape c) d'élimination de l'huile de la solution de copolymère obtenue à l'étape b). 13. Solution de copolymère directement obtenue à l'issue de l'étape b) du procédé tel que défini à la revendication 12. 14. Utilisation du copolymère tel que défini à l'une quelconque des revendications 1 à 11, ou de la solution de polymère telle que définie à la revendication 13, comme agent modificateur de la rhéologie dans une composition topique cosmétique, dermopharmaceutique ou pharmaceutique. 20 15. Procédé pour modifier la rhéologie d'une composition topique cosmétique, dermopharmaceutique ou pharmaceutique comprenant une phase grasse, caractérisé en ce que l'on introduit dans ladite phase grasse une quantité efficace du copolymère tel que défini à l'une quelconques des 25 revendications 1 à 11 ou de la solution de polymère telle que définie à la revendication 13.15